"a.4~40重量パーセントのイソチアゾロン;およびb.60~96重量パーセントの安息香酸エステル可塑剤;の均質な溶液を含む液体濃厚物であって、補助溶媒およびトリクロサンを実質的に含まない液体濃厚物。イソチアゾロンが4,5-ジクロロ-2n-オクチル-4-イソチアゾリン-3-オンもしくはn-オクチル-4-イソチアゾリン-3-オンである請求項1に記載の液体濃厚物。イソチアゾロンがDCOITである請求項1に記載の液体濃厚物。30重量パーセント以下のイソチアゾロンを含む請求項1に記載の液体濃厚物。15重量パーセント以下のイソチアゾロンを含む請求項1に記載の液体濃厚物。8重量パーセントより多くのイソチアゾロンを含む請求項1に記載の液体濃厚物。安息香酸エステル可塑剤が安息香酸C4-C22アルキル、安息香酸グリコールもしくはこれらの混合物である請求項1に記載の液体濃厚物。安息香酸エステル可塑剤が安息香酸グリコールの混合物である請求項1に記載の液体濃厚物。イソチアゾロンがイソチアゾロンの混合物である請求項1に記載の液体濃厚物。組成物が、凍結温度以下で結晶化もしくは凍結に対して安定である請求項1に記載の液体濃厚物。本発明者は特定の限定された種類の可塑剤との組み合わせにおいて、イソチアゾロン、好ましくはDCOITが安定性のために補助溶媒、ベンジルアルコールもしくはトリクロサンの存在を必要としないことを見いだした。本発明は、よって、4~40重量パーセントのイソチアゾロンおよび60~96重量パーセントの安息香酸エステル可塑剤単一種もしくは複数種の安息香酸エステルの均質な溶液を含む液体濃厚物であって、この濃厚物は補助溶媒を実質的に含まない。本発明の目的のためには、補助溶媒はイソチアゾロンおよび安息香酸エステル可塑剤これに限定されないが、ベンジルアルコールおよびモノアルキルフェノールを含むを溶解することができ、および/またはイソチアゾロンおよび安息香酸エステル可塑剤これに限定されないが、ベンジルアルコールおよびモノアルキルフェノールを含む中に可溶性である有機溶媒を意味する。用語実質的に含まないとは4重量パーセント未満、好ましくは3重量パーセント未満、好ましくは2重量パーセント未満、好ましくは1重量パーセント未満、好ましくは0重量パーセントを意味する。用語凍結での結晶化、もしくは凍結未満の温度での凍結に対して安定とは、0°C以下の温度で組成物が透明なままであり、または組成物が0°C以下の温度で濁る場合には、その組成物が室温に加熱されたときに透明になることを意味する。本発明において有用なイソチアゾロンには、これに限定されないが、2-メチル-4-イソチアゾリン-3-オン、4-メチル-1,2-ベンゾイソチアゾリン-3-オン、4-ブチル-1,2-ベンゾイソチアゾリン-3-オン、n-オクチル-4-イソチアゾリン-3-オン、およびDCOIT、並びにこれらの混合物が挙げられる。好ましいイソチアゾロンはn-オクチル-4-イソチアゾリン-3-オン、およびDCOITであり、より好ましいのはDCOITである。組成物は好ましくは30重量パーセント以下のイソチアゾロン、より好ましくは20重量パーセント以下のイソチアゾロン、より好ましくは15重量パーセント以下のイソチアゾロン、好ましくは12重量パーセント以下のイソチアゾロンを含む。組成物は好ましくは5重量パーセント以上のイソチアゾロン、より好ましくは8重量パーセント以上のイソチアゾロンを含む。本発明の液体濃厚物は実質的に補助溶媒を含まない。本発明の液体濃厚物は実質的にベンジルアルコールを含まない。本発明の液体濃厚物は実質的にトリクロサンを含まない。好ましい安息香酸エステルは安息香酸C4-C22アルキル、安息香酸グリコール、およびこれらの混合物である。最も好ましいのは安息香酸グリコールおよびその混合物である。これらの安息香酸エステルの多くがイーストマンケミカルカンパニーから商品名ベンゾフレックスBenzoflex商標の下で入手可能である。表1は実施例において使用された安息香酸エステル可塑剤の組成を示す。それぞれの試験においては、ビーカー内で12.5gのDCOITが112.5gの安息香酸エステル可塑剤に添加され、54°Cに加熱され、そして全てのDCOITが溶解したと思われた後で1~2分間保持された。この組成物はこの加熱プロセスの際ずっと混合されていた。各組成物は-10°Cおよび60°Cで30日間の溶液安定性試験のために透明ガラスバイアルに移された。表2はこの溶液の30日間の貯蔵後の観察結果を示す。対応するベンゾフレックス商標材料と同じジベンゾアートを含むジベンゾアートがシグマアルドリッチから購入された。安息香酸エステル中の10DCOITの溶液は、三角フラスコ内で、攪拌下室温で固体DCOITを安息香酸エステルに添加し、そして50°Cに暖めることにより製造された。得られたわずかに黄色の溶液はスナップキャップフラスコに移され、所定の温度で貯蔵された。DINISO935の試験方法に従って低温環境曇り点での結晶形成が測定された。この溶液は、高温55°C安定性についても評価された。表3は試験された溶液についての安定性観察結果を示す。"